СЫРЬЕВАЯ СМЕСЬ ДЛЯ ИЗГОТОВЛЕНИЯ ФАСАДНОЙ ПЛИТКИ
RAW MIXTURE FOR PRODUCTION OF FACADE PLATES

Изобретение относится к области технологии силикатов и касается составов сырьевых смесей, которые могут быть использованы для изготовления фасадной плитки.
Известна сырьевая смесь, содержащая, мас.%: глина 40,0-48,0; стеклобой 8,0-12,0; кварцевый песок 5,0-10,0; гранитные отсевы 28,0-35,0 [1].
Задача изобретения состоит в повышении морозостойкости плитки, полученной из сырьевой смеси.
Технический результат достигается тем, что сырьевая смесь для изготовления фасадной плитки, включающая глину, стеклобой, кварцевый песок, гранитные отсевы, содержит красножгущуюся глину и дополнительно - волластонит и тальк, причем компоненты находятся при следующем соотношении, мас.%: красножгущаяся глина 67,5-71,0; стеклобой 4,0-6,0; кварцевый песок 14,0-16,0; гранитные отсевы 4,0-6,0; волластонит 4,0-6,0; тальк 0,5-1,0.
В таблице приведены составы сырьевой смеси.
Компоненты
Состав, мас.%:
1
2
Красножгущаяся глина
67,5
71,0
Стеклобой
6,0
4,0
Кварцевый песок
14,0
16,0
Гранитные отсевы
6,0
4,0
Волластонит
6,0
4,0
Тальк
0,5
1,0
Морозостойкость, циклы
~100
~100
2
2
3
2
3
Для приготовления сырьевой смеси возможно использование, например, глины Мало-Ступкинского месторождения, характеризующейся следующим химическим составом, мас.%: SiО 52,0-75,1; А1О 12,67-21,94; FeО 2,7-6,44; СаО 1,76-7,07; MgO 1,08-5,42; SO, 0,87; п.п.п.3,01-4,2; боя любых силикатных стекол (тарного, листового, медицинского и др.).
Компоненты дозируют в требуемых количествах. В шаровые мельницы загружают компоненты и проводят измельчение каждого из них по отдельности до остатка 3-4% на сите 008. Затем компоненты смешивают, полученную массу увлажняют до 9-13% и прессуют из нее фасадную плитку, которую обжигают в интервале температур 960-1000°С.На поверхность обожженной плитки наносят (напыление, полив) слой глазурной суспензии и вторично обжигают в интервале температур 800-860°С.
Источники информации
1. SU 1544749, С04В 33/00,1990.